(57)【特許請求の範囲】
【請求項１】
糸が存在する部分である凸部と前記糸が存在しない部分である凹部とからなる凹凸を有する表面を有するメッシュ生地と、前記メッシュ生地に熱接着性樹脂で接着された表層を形成する繊維構造体とを含み、
前記表層の表面に、前記メッシュ生地の前記凹凸を型として表出させた立体的な凹凸模様を有することを特徴とする意匠性シート。
【請求項２】
前記凹凸模様は、互いの高低差が１００μｍ以上である凹部及び凸部を有する請求項１に記載の意匠性シート。
【請求項３】
前記メッシュ生地は１ｍｍ以上の厚さを有し、前記表層は１ｍｍ以下の厚さを有する請求項１または２に記載の意匠性シート。
【請求項４】
前記メッシュ生地は、３層構造織編組織を有する、厚さ２ｍｍ以上の層である請求項１〜３の何れか１項に記載の意匠性シート。
【請求項５】
前記凹凸模様は、３ｍｍ以上の目開きを有する網目である請求項１〜４の何れか１項に記載の意匠性シート。
【請求項６】
前記繊維構造体は、極細繊維の不織布を含む請求項１〜５の何れか１項に記載の意匠性シート。
【請求項７】
前記繊維構造体は、皮革様シートである請求項１〜６の何れか１項に記載の意匠性シート。
【請求項８】
１ｍｍ以上の厚さを有し、糸が存在する部分である凸部と前記糸が存在しない部分である凹部とからなる凹凸を有する表面を有するメッシュ生地と、１ｍｍ以下の厚さを有する極細繊維の不織布を含む繊維構造体と、前記メッシュ生地と前記繊維構造体との間に介在する熱接着性樹脂シートと、を重ねた積重体を形成する工程と、
前記積重体を熱プレスする工程と、を備え、
前記熱プレスする工程において、前記繊維構造体の表面に前記メッシュ生地の前記凹凸を型として立体的な凹凸模様を形成させることを特徴とする意匠性シートの製造方法。
【発明の詳細な説明】
【技術分野】
【０００１】
本発明は、意匠性が求められる各種製品の表皮材として用いられる意匠性シート及びその製造方法に関する。
【背景技術】
【０００２】
例えば、ランニングシューズ等のスポーツシューズの甲皮材として用いられる意匠性シートとして、メッシュ生地に人工皮革のような繊維構造体シートを接着剤で貼り合せた積層体が知られている。
【０００３】
例えば、下記特許文献１は、人工皮革、スエード調織物、スエード調編物、及び合成皮革等を表皮材とし、熱接着性樹脂層を積層し、さらに、靴の内部甲皮材であるメッシュ生地を積層した積重体を熱圧着することにより形成された積層体を開示する。
【０００４】
また、下記特許文献２は、少なくとも布帛の片面に直径が１μｍ未満の繊維から成る不織布ウェッブを、接着剤を介して積層した積層布帛を開示する。
【０００５】
このように、特許文献１及び特許文献２は、加飾する層として繊維構造体シートをメッシュ生地や布帛に接着した積層体を開示する。
【先行技術文献】
【特許文献】
【０００６】
【特許文献１】特開２０１１−１１７１０４号公報
【特許文献２】特開２０１０−０３０２８９号公報
【発明の概要】
【発明が解決しようとする課題】
【０００７】
近年、消費者ニーズの多様化から、靴の甲皮材や、衣料，鞄，アクセサリーの表皮材等として、新規な意匠が求められている。本発明は、繊維構造体による柔軟な触感と立体感のある凹凸模様とを表面に備える意匠性シート及びその製造方法を提供することを目的とする。
【課題を解決するための手段】
【０００８】
本発明の一局面は、糸が存在する部分である凸部と前記糸が存在しない部分である凹部とからなる凹凸を有する表面を有するメッシュ生地と、メッシュ生地に熱接着性樹脂で接着された表層を形成する繊維構造体とを含み、表層の表面に、メッシュ生地の凹凸を型として表出させた立体的な凹凸模様を有する意匠性シートである。このような意匠性シートは、繊維構造体による柔軟な触感及び表面に立体感のある凹凸模様を備える。
【０００９】
また、凹凸模様は、互いの高低差が１００μｍ以上である凹部及び凸部を有することが、凹凸模様の立体感に優れる点から好ましい。
【００１０】
また、メッシュ生地は１ｍｍ以上の厚さを有し、繊維構造体を含む表層は１ｍｍ以下の厚さを有することが好ましい。このような場合には、表層の表面に立体感により優れる凹凸模様が形成されやすい点から好ましい。
【００１１】
また、メッシュ生地が、３層構造織編組織を有する、厚さ２ｍｍ以上の層である場合には、立体感に優れる、高低差の大きい凹部及び凸部を有する凹凸模様が形成されやすい点から好ましい。
【００１２】
また、凹凸模様は、３ｍｍ以上の目開きを有する網目であることが、凹部と凸部の境界が明瞭に形成される点から好ましい。
【００１３】
また、繊維構造体は極細繊維の不織布であることが、高低差の大きい立体感に富んだ凹凸模様が得られやすい点から好ましい。
【００１４】
また、繊維構造体は、人工皮革であることが意匠性に富んだ皮革様の外観が得られる点から好ましい。
【００１５】
また、メッシュ生地と繊維構造体との間に熱接着性樹脂層を有するために表層に凹凸模様を転写される。
【００１６】
また、本発明の他の一局面は、１ｍｍ以上の厚さを有し、糸が存在する部分である凸部と糸が存在しない部分である凹部とからなる凹凸を有する表面を有するメッシュ生地と、１ｍｍ以下の厚さを有する極細繊維の不織布を含む繊維構造体と、メッシュ生地と繊維構造体との間に介在する熱接着性樹脂シートと、を重ねた積重体を形成する工程と、積重体を熱プレスする工程と、を備え、熱プレスする工程において、繊維構造体の表面にメッシュ生地の凹凸を型として立体的な凹凸模様を形成させる意匠性シートの製造方法である。このような方法によれば、繊維構造体による柔軟な触感と、立体感に富んだ凹凸模様を表面に有する意匠性シートが容易に得られる点から好ましい。
【発明の効果】
【００１７】
本発明によれば、繊維構造体による柔軟な触感と立体的な凹凸模様とを表面に備えた意匠性シートを得ることができる。
【図面の簡単な説明】
【００１８】
【図１】図１は、本実施形態の意匠性シート１０の模式図である。
【図２】図２は、本実施形態の意匠性シート１０を得るための積重体２０の層構成を    示す模式図である。
【図３】図３は、本実施形態の意匠性シート１０の製造工程を説明するための模式工    程図である。
【発明を実施するための形態】
【００１９】
本発明に係る意匠性シートの一実施形態について図面を参照して説明する。図１は本実施形態の意匠性シート１０の模式図であり、図１（ａ）は上面図、図１（ｂ）は図１（ａ）のＢ−Ｂ'断面における断面図である。図１中、１は凹凸表面を有するメッシュ生地であり、２は表層を形成する繊維構造体であり、３はメッシュ生地１と繊維構造体２とを接着する接着層である。
【００２０】
メッシュ生地１は、その網目が形成する凹凸表面、具体的には、メッシュ生地１を形成する糸が緻密に存在する領域１ａと、糸が存在しない部分を有する開口部ｖとを有し、領域１ａと開口部ｖとが凹凸模様を形成する。以下、メッシュ生地１の糸が存在する領域１ａをメッシュ生地の凸部、メッシュ生地１の糸が存在しない開口部ｖをメッシュ生地１の凹部とも称する。
【００２１】
本実施形態の意匠性シートの具体的な製造方法の一例を、図２及び図３を参照して詳しく説明する。
【００２２】
図２及び図３（ａ）に示すように、本実施形態の意匠性シートの製造方法においては、はじめに、凹凸表面を有するメッシュ生地１と、熱接着性樹脂シート３ａと、繊維構造体シート２ａと、を順に重ねた積重体２０を形成する。
【００２３】
そして、図３（ｂ）に示すように、積重体２０を熱プレス成形の金型を形成する下金型５ａと上金型５ｂとの間に載置し、下金型５ａと上金型５ｂとを型締めして熱プレスする。熱プレスすることにより、メッシュ生地１と繊維構造体シート２ａとは、熱接着性樹脂シート３ａで接着される。
【００２４】
メッシュ生地１に積層された繊維構造体シート２ａは、メッシュ生地１の凸部である領域１ａに支えられており、メッシュ生地１の凹部である開口部ｖにおいては充分に支えられていない。そのために、積重体が熱プレスにより圧縮されたときには、繊維構造体シート２ａの開口部ｖに対面する領域はより撓み、凹部である開口部ｖに押し込まれやすくなる。その結果、メッシュ生地１の凹部及び凸部が型となって、繊維構造体シート２ａの表面に凹部ｃ及び凸部ｄを有する凹凸模様を有する表面が形成される。
【００２５】
そして、メッシュ生地１の凹部の部分に対向する繊維構造体シート２ａの領域が撓みまたは凹部に押し込まれた状態で、熱接着性樹脂シート３ａが、メッシュ生地１と繊維構造体シート２ａとを接着する。そして、下金型５ａと上金型５ｂが冷却されることにより、繊維構造体シート２ａの凹部ｃ及び凸部ｄが固定される。そして、図３（ｃ）に示すように、下金型５ａと上金型５ｂとを開くことにより、図１に示したような、表面に凹部ｃ及び凸部ｄを有する凹凸模様を有する意匠性シート１０が得られる。
【００２６】
熱プレスの条件は、メッシュ生地の凹部及びメッシュ生地の凸部が型となって、繊維構造体シートの表面に凹部及び凸部を転写できる条件であれば、特に限定されない。加熱ロールや熱プレス機の表面温度やプレス圧が低すぎる場合には、繊維構造体シートの表面に凹部及び凸部が充分に転写されない傾向がある。表面温度やプレス圧が、各種材料の特性に応じて適宜選択される。
【００２７】
このようにして、メッシュ生地１の凹凸表面を型として立体的な凹凸模様が付与された表面を有する意匠性シート１０が得られる。凹凸模様の高低差は特に限定されないが、１００μｍ以上、さらには１５０μｍ以上、とくには４００μｍ以上であることが、立体感に富んだ凹凸模様になる点から好ましい。
【００２８】
次に、本実施形態の意匠性シートを製造するために用いられるメッシュ生地、繊維構造体シート、及び熱接着性樹脂シートについて説明する。
【００２９】
本実施形態に用いられるメッシュ生地は、高低差のある凹凸表面を有するメッシュ生地であれば特に限定なく用いられる。メッシュ生地の具体例としては、例えば、単層のメッシュ生地や、２層以上の層を有するメッシュ生地が挙げられる。これらの中でも、厚みの大きい、３層構造織編組織を有するダブルラッセルメッシュ材は、高低差が大きく、ハニカム構造等による目開きの大きい開口を網目として有することができるために、メッシュ生地の凹凸表面を型とした凹凸模様を繊維構造体の表面に付与しやすい点から特に好ましい。
【００３０】
メッシュ生地の厚さとしては、１ｍｍ以上、さらには２ｍｍ以上であることが、大きな高低差を有する立体感に富んだ凹凸模様を表面に形成させることができる点から好ましい。
【００３１】
また、メッシュ生地の網目のパターンを形成する開口の形状としては、ハニカム形状、四角形状、円または楕円形状等特に限定されない。また、開口の大きさを示す目開きは特に限定されないが、３ｍｍ以上、とくには４ｍｍ以上であることが、意匠性に富んだ凹凸模様を形成しやすい点から好ましい。メッシュ生地の目開きが小さすぎる場合には、凹凸模様の輪郭が不鮮明になる傾向がある。なお目開きはメッシュ生地を形成する網目の開口のうち、最も短い部分の距離を意味する。
【００３２】
本実施形態に用いられる繊維構造体シートとしては、不織布，織布，織物，編物等の繊維構造体、等が挙げられる。また、繊維構造体シートとして、繊維構造体を含む人工皮革や合成皮革等の皮革様シートであってもよい。繊維構造体の中では、不織布、とくには極細繊維の不織布、及びそれらを含む人工皮革が特に好ましい。極細繊維の不織布は繊維密度が緻密であるために見掛け密度が高くなりやすく、薄くても均質性が高い。そのために、メッシュ生地の凹凸表面を型とした立体感の高い凹凸模様を表面に付与しやすい点から好ましい。極細繊維の不織布を用いる場合について、代表例として詳しく説明する。
【００３３】
極細繊維の不織布は、例えば、海島型（マトリクス-ドメイン型）複合繊維のような極細繊維発生型繊維を絡合処理し、極細繊維化処理することにより得られる。なお、本実施形態においては、海島型複合繊維を用いる場合について詳しく説明するが、海島型複合繊維以外の極細繊維発生型繊維を用いても、また、極細繊維発生型繊維を用いずに、直接極細繊維を紡糸してもよい。なお、海島型複合繊維以外の極細繊維発生型繊維の具体例としては、紡糸直後に複数の極細繊維が軽く接着されて形成され、機械的操作により解きほぐされることにより複数の極細繊維が形成されるような剥離分割型繊維や、溶融紡糸工程において花弁状に複数の樹脂を交互に集合させてなる花弁型繊維等が挙げられ、極細繊維を形成しうる繊維であれば特に限定されずに用いられる。
【００３４】
極細繊維の不織布の製造においては、はじめに、選択的に除去できる海島型複合繊維の海成分（マトリクス成分）を構成する熱可塑性樹脂と、極細繊維を形成する樹脂成分である海島型複合繊維の島成分（ドメイン成分）を構成する熱可塑性樹脂とを溶融紡糸し、延伸することにより海島型複合繊維を得る。
【００３５】
海成分の熱可塑性樹脂としては、島成分の樹脂とは溶剤に対する溶解性または分解剤に対する分解性を異にする熱可塑性樹脂が選ばれる。海成分を構成する熱可塑性樹脂の具体例としては、例えば、水溶性ポリビニルアルコール系樹脂、ポリエチレン、ポリプロピレン、ポリスチレン、エチレンプロピレン樹脂、エチレン酢酸ビニル樹脂、スチレンエチレン樹脂、スチレンアクリル樹脂、などが挙げられる。これらの中では、湿熱や熱水で収縮し易い点でポリビニルアルコール系樹脂、特にエチレン変性ポリビニルアルコール系樹脂が好ましい。
【００３６】
島成分を形成し、極細繊維を形成する樹脂成分である熱可塑性樹脂としては、海島型複合繊維及び極細繊維を形成可能な樹脂であれば特に限定されない。具体的には、例えば、ポリエチレンテレフタレート（ＰＥＴ），イソフタル酸変性ＰＥＴ，スルホイソフタル酸変性ＰＥＴ，ポリブチレンテレフタレート，ポリヘキサメチレンテレフタレート等の芳香族ポリエステル；ポリ乳酸，ポリエチレンサクシネート，ポリブチレンサクシネート，ポリブチレンサクシネートアジペート，ポリヒドロキシブチレート−ポリヒドロキシバリレート樹脂等の脂肪族ポリエステル；ポリアミド６，ポリアミド６６，ポリアミド１０，ポリアミド１１，ポリアミド１２，ポリアミド６−１２等のポリアミド；ポリプロピレン，ポリエチレン，ポリブテン，ポリメチルペンテン，塩素系ポリオレフィンなどのポリオレフィン等が挙げられる。これらは単独で用いても、２種以上を組み合わせて用いてもよい。これらの中では、ガラス転移温度（Ｔｇ）が１００〜１２０℃、さらには１０５〜１１５℃である芳香族ポリエステルが加熱による軟化時の延伸性に優れているために、高低差の大きい凹凸模様の転写性に優れる点から好ましい。
【００３７】
Ｔｇは、例えば、動的粘弾性測定装置（例えば、レオロジ社製ＦＴレオスペクトラＤＤＶＩＶ）を用いて、幅５ｍｍ、長さ３０ｍｍの試験片を間隔２０ｍｍのチャック間に固定して、測定領域３０〜２５０℃、昇温速度３℃/ｍｉｎ、歪み５μｍ/２０ｍｍ、測定周波数１０Ｈｚの条件で動的粘弾性挙動を測定することにより得られる。
【００３８】
Ｔｇが１００〜１２０℃の芳香族ポリエステルの具体例としては、例えば、ポリエチレンテレフタレートの構成単位に直鎖の構造を乱す共重合成分を構成単位として含有する変性ポリエチレンテレフタレート、特に、イソフタル酸、フタル酸、５−ナトリウムスルホイソフタル酸等の非対称型芳香族カルボン酸や、アジピン酸等の脂肪族ジカルボン酸を共重合成分として所定割合で含有する変性ポリエチレンテレフタレートが挙げられる。さらに具体的には、モノマー成分としてイソフタル酸単位を２〜１２モル％含有する変性ポリエチレンテレフタレートが好ましい。
【００３９】
極細繊維の不織布の製造方法としては、例えば、海島型複合繊維を溶融紡糸してウェブを製造し、ウェブを絡合処理した後、海島型複合繊維から海成分を選択的に除去して極細繊維を形成するような方法が挙げられる。ウェブを製造する方法としては、スパンボンド法などにより紡糸した長繊維の海島型複合繊維をカットせずにネット上に捕集して長繊維ウェブを形成する方法や、長繊維をステープルにカットして短繊維ウェブを形成する方法等が挙げられる。これらの中では、緻密さ及び充実感に優れている点から長繊維ウェブが特に好ましい。また、形成されたウェブには形態安定性を付与するために融着処理を施してもよい。
【００４０】
なお、長繊維とは、紡糸後に意図的にカットされた短繊維ではない、連続的な繊維であることを意味する。さらに具体的には、例えば、繊維長が３〜８０ｍｍ程度になるように意図的に切断された短繊維ではない繊維を意味する。極細繊維化する前の海島型複合繊維の繊維長は１００ｍｍ以上であることが好ましく、技術的に製造可能であり、かつ、製造工程において不可避的に切断されない限り、数ｍ、数百ｍ、数ｋｍあるいはそれ以上の繊維長であってもよい。なお、後述する絡合時のニードルパンチや、表面のバフィングにより、製造工程において不可避的に長繊維の一部が切断されて短繊維になることもある。
【００４１】
海島型複合繊維の海成分を除去して極細繊維を形成するまでの何れかの工程において、絡合処理及び水蒸気による熱収縮処理等の繊維収縮処理を施すことにより、海島型複合繊維を緻密化することができる。絡合処理としては、例えば、ウェブを５〜１００枚程度重ね、ニードルパンチや高圧水流処理する方法が挙げられる。
【００４２】
海島型複合繊維の海成分は、ウェブを形成させた後の適当な段階で溶解または分解して除去される。このような分解除去または溶解抽出除去により海島型複合繊維が極細繊維化されて、繊維束状の極細繊維の不織布が形成される。繊維束状の極細繊維の不織布は、熱収縮処理や、加熱ロールや加熱プレスすることにより、さらに、見掛け密度が高められてもよい。
【００４３】
極細繊維の繊度は特に限定されないが、０．００１〜０．９ｄｔｅｘ、さらには０．０１〜０．６ｄｔｅｘ、とくには０．０２〜０．５ｄｔｅｘであることが好ましい。繊度が高すぎる場合には、緻密感が不充分な不織布が得られる傾向がある。また、繊度が低すぎる繊維は製造しにくい。
【００４４】
このようにして得られた極細繊維の不織布は、必要に応じて厚さ調整及び平坦化処理される。具体的には、スライス処理やバフィング処理が施される。このようにして、極細繊維の不織布が得られる。
【００４５】
なお、繊維構造体の繊維間の空隙には、形状安定性を付与したり、着色剤を固定したり、充実感を付与したりすることを目的として、必要に応じて高分子弾性体が含有されてもよい。高分子弾性体の種類は特に限定されない。その具体例としては、例えば、ポリカーボネート系ポリウレタン、ポリエステル系ポリウレタン、ポリエーテル系ポリウレタン等の各種ポリウレタンや、アクリル系弾性体、ポリウレタンアクリル複合弾性体、ポリ塩化ビニル、合成ゴム等が挙げられる。これらの中では、ポリウレタンが接着性や機械特性が優れる点から好ましい。
【００４６】
繊維構造体に高分子弾性体を付与する方法としては、高分子弾性体の溶液またはエマルジョンを繊維構造体に含浸させた後、高分子弾性体を凝固させる方法が挙げられる。高分子弾性体の溶液またはエマルジョンを繊維構造体に含浸させる方法としては、溶液またはエマルジョンを繊維構造体に所定の含浸状態になるように浸漬し、プレスロール等で絞るという処理を１回又は複数回行うディップニップ法が好ましく用いられる。また、その他の方法として、バーコーティング法、ナイフコーティング法、ロールコーティング法、コンマコーティング法、スプレーコーティング法等を用いてもよい。
【００４７】
高分子弾性体の溶液またはエマルジョンを繊維構造体に含浸し、高分子弾性体を凝固させることにより、高分子弾性体を繊維構造体に固定する。
【００４８】
繊維構造体中の高分子弾性体の含有割合としては、０〜４０質量％、さらには、５〜３５質量％、とくには８〜３０％であることが好ましい。高分子弾性体の含有割合が高すぎる場合には、賦形性が低下する傾向がある。
【００４９】
また、繊維構造体の一面に銀面調の樹脂層を積層形成することにより、銀付皮革調の外観を有する銀面調皮革様シートが得られる。また、繊維構造体の一面を起毛処理することにより起毛調の外観を有する起毛調皮革様シートが得られる。
【００５０】
銀面調皮革様シートを形成する方法としては、繊維構造体の一面に乾式造面法やダイレクトコート法などの方法によりポリウレタン等の高分子弾性体を含む銀面調の樹脂層を形成する方法が挙げられる。乾式造面法は、離型紙などの支持基材上に高分子弾性体を含む樹脂膜を形成した後、その樹脂膜の表面に接着剤を塗布し、繊維構造体の一面に貼り合せて、必要によりプレスして接着し、離型紙を剥離することにより銀面調の樹脂層を形成する方法である。また、ダイレクトコート法は、高分子弾性体を含む液状樹脂または樹脂液を繊維構造体の一面に直接塗布した後、硬化させることにより銀面調の樹脂層を形成する方法である。
【００５１】
銀面調の樹脂層を形成するための高分子弾性体としては、従来から銀面調の樹脂層の形成に用いられているポリウレタンやアクリル系弾性体等を用いることができる。その具体例としては、例えば、ポリカーボネート系ポリウレタン、ポリエステル系ポリウレタン、ポリエーテル系ポリウレタン等の各種ポリウレタンや、アクリル系弾性体、ポリウレタンアクリル複合弾性体、ポリ塩化ビニル弾性体、合成ゴム等が挙げられる。
【００５２】
銀面調の樹脂層の厚みは、特に限定されないが、例えば、０．０２〜０．２ｍｍ程度であることが、機械的特性と風合いとのバランスに優れた銀面調の樹皮革様シートが得られる点から好ましい。
【００５３】
また、起毛調皮革様シートを形成する方法としては、繊維構造体の表面をバフィング処理することにより起毛処理されたスエード調やヌバック調の加飾面を形成する方法が挙げられる。バフィング処理は繊維構造体の表面をサンドペーパー等を用いて繊維を起毛する処理である。
【００５４】
繊維構造体シートの厚さは、０．１〜１ｍｍ、さらには、０．１５〜０．８ｍｍ、とくには、０．２〜０．５ｍｍであることが好ましい。繊維構造体シートが厚すぎる場合には、メッシュ生地の凹凸表面を型とした場合に凹凸形状が充分転写されにくくなる傾向がある。また、薄すぎる場合には厚さが不均一になりやすくなる傾向がある。
【００５５】
また、繊維構造体シートの見かけ密度は０．４５ｇ/ｃｍ3以上、さらには０．５０〜０．８５ｇ/ｃｍ3、とくには０．５０〜０．８０ｇ/ｃｍ3であることが好ましい。このように高い見かけ密度の場合には、薄くても均質性が高くなる。そのためにメッシュ生地の凹凸表面を型とした立体的な凹凸模様を表面に付与しやすい点から好ましい。
【００５６】
また、本実施形態に用いられる熱接着性樹脂シートは、繊維構造体シートとメッシュ生地との間に介在させて形成される積重体を熱プレスすることにより、加熱により軟化または溶融した後固化する際に、繊維構造体シートとメッシュ生地とを接着させる接着性のシートである。このような熱接着性樹脂シートを形成する樹脂の具体例としては、例えば、軟化温度８０〜１４０℃程度、好ましくは軟化温度９０〜１２０℃程度のホットメルトタイプのポリウレタン樹脂が挙げられる。
【００５７】
熱接着性樹脂シートの厚さは特に限定されないが、０．０３〜０．２ｍｍ、さらには０．０５〜０．１ｍｍ程度であることが好ましい。
【００５８】
以上、説明した本実施形態の意匠性シートは、スポーツシューズ等の靴の甲皮材や、鞄、雑貨等の軽工品、インテリア等の用途に好ましく用いられる。
【実施例】
【００５９】
以下、本発明を実施例により具体的に説明する。なお、本発明の範囲は実施例により何ら限定されるものではない。
【００６０】
はじめに、本実施例で用いた不織布の製造について説明する。
（人工皮革の製造）
海成分の熱可塑性樹脂としてエチレン変性ポリビニルアルコール、島成分の熱可塑性樹脂としてＴｇが１１０℃である、イソフタル酸変性ポリエチレンテレフタレート（イソフタル酸単位の含有量６．０モル％）を、それぞれ個別に溶融させた。そして、海成分中に均一な断面積の島成分が２５個分布した断面を形成しうるような、多数のノズル孔が並列状に配置された複数紡糸用口金に、それぞれの溶融樹脂を供給した。そして、口金温度２６０℃に設定されたノズル孔より溶融繊維を吐出させた。
【００６１】
そして、ノズル孔から吐出された溶融繊維をエアジェット・ノズル型の吸引装置で吸引することにより延伸し、２．１ｄｔｅｘの海島型複合長繊維を紡糸した。紡糸された海島型複合長繊維は、可動型のネット上に、ネットの裏面から吸引しながら連続的に堆積された。そして、海島型複合長繊維をネットから剥離し、表面温度７５℃の格子柄の金属ロールとバックロールとの間を通過させることにより熱プレスした。このようにして、目付３４ｇ／ｍ2の長繊維ウェブが得られた。
【００６２】
得られた長繊維ウェブの表面に油剤をスプレー付与した後、クロスラッパー装置を用いて長繊維ウェブを１０枚重ねて総目付が３４０ｇ／ｍ2の重ね合せウェブを作成した。そして、重ね合せウェブをニードルパンチングすることにより三次元絡合処理した。
【００６３】
そして、得られた絡合ウェブは、湿熱収縮処理されることにより、緻密化された。緻密化された絡合ウェブの目付は７５０ｇ／ｍ2であり、見かけ密度は０．５２ｇ／ｃｍ3であった。そして、絡合ウェブをさらに緻密化するために乾熱ロールプレスすることにより、見かけ密度０．６０ｇ／ｃｍ3に調整した。
【００６４】
そして、緻密化された絡合ウェブにポリウレタンエマルジョンを含浸させ、乾燥した。このようにして、ポリウレタン／絡合ウェブの質量比が１８／８２のポリウレタン-絡合ウェブ複合体を形成した。
【００６５】
次に、ポリウレタン-絡合ウェブ複合体を９５℃の熱水中に２０分間浸漬することにより海島型複合長繊維に含まれる海成分を抽出除去し、１２０℃の乾燥炉で乾燥した。そして、表面を研削することにより、０．４５ｍｍと、０．７５ｍｍと、０．９５ｍｍの３種類の不織布を得た。
【００６６】
得られた不織布の見かけ密度は０．５３ｇ/ｃｍ3であり、不織布／ポリウレタンの質量比は７８／２２であった。また、不織布を形成する極細繊維の繊度は０．０８ｄｔｅｘであった。
【００６７】
一方、離形紙上に、表皮層としてポリカーボネート系ポリウレタンのＤＭＦ溶液を塗布し、乾燥することにより厚さ０．０５ｍｍの銀面調樹脂膜を形成した。
【００６８】
そして、銀面調樹脂膜を各不織布に接着した。このようにして、それぞれ０．５ｍｍ、０．８ｍｍ、１．０ｍｍの厚さを有する３種類の銀面調人工皮革を得た。
【００６９】
［実施例１］
繊維構造体シートとして０．５ｍｍの厚さを有する銀面調人工皮革を用いた。また、メッシュ生地として、厚さ３ｍｍであり、目開４ｍｍの正方形状の編目（開口）が形成されたダブルラッセルメッシュ材を準備した。また、熱接着性樹脂シートとして、厚さ０．０５ｍｍの熱可塑性ポリウレタンシート（軟化点１０５℃、ポリエーテル系）を準備した。
【００７０】
そして、メッシュ生地に、熱可塑性ポリウレタンシート及び人工皮革を順に重ねて積重体を形成した。そして、積重体を熱プレス機（表面温度１２５℃、プレス圧０．０５ＭＰａ、プレス時間６０秒）で熱プレスすることにより、銀面調人工皮革の表面に、メッシュ生地の正方形状の網目を型とする、立体的な凹凸模様を有する意匠性シートが得られた。得られた意匠性シートの表面の凹部と凸部との高低差は５５０μｍであった。
【００７１】
［実施例２］
実施例１において、繊維構造体シートとして０．５ｍｍの厚さを有する銀面調人工皮革の代わりに、０．８ｍｍの厚さを有する銀面調人工皮革を用いた以外は同様にして意匠性シートを製造し、評価した。得られた意匠性シートの表面の凹部と凸部との高低差は２６０μｍであった。
【００７２】
［実施例３］
実施例１において、繊維構造体シートとして０．５ｍｍの厚さを有する銀面調人工皮革の代わりに、１ｍｍの厚さを有する銀面調人工皮革を用いた以外は同様にして意匠性シートを製造し、評価した。得られた意匠性シートの表面の凹部と凸部との高低差は１２０μｍであった。
【００７３】
［比較例１］
実施例１において、メッシュ生地の代わりに、厚さ０．５ｍｍのポリエステルの織物を用いた以外は同様にして意匠性シートを製造し、評価した。得られた意匠性シートの表面には立体的な凹凸模様が表出しなかった。
【００７４】
［比較例２］
実施例１において、繊維構造体シートとして０．５ｍｍの厚さを有する銀面調の人工皮革の代わりに、１ｍｍの厚さを有し、繊度３ｄｔｅｘのＰＥＴ繊維の不織布を含む銀面調人工皮革を用いた以外は同様にして意匠性シートを製造し、評価した。得られた意匠性シートの表面には立体的な凹凸模様が表出しなかった。
【００７５】
０．５〜１ｍｍの銀面調人工皮革を、厚さ３ｍｍであり、目開４ｍｍの正方形状の編目（開口）が形成されたダブルラッセルメッシュ材に接着し、ダブルラッセルメッシュ材の凹凸を転写形成した実施例１〜３で得られた意匠性シートは、高低差１２０〜５５０μｍのくっきりと賦形された凹凸模様が形成されていた。とくに、０．５〜０．８ｍｍの銀面調人工皮革を用いた実施例２，３で得られた意匠性シートは、高低差が極めて大きい凹凸模様が形成されていた。一方、厚さ０．５ｍｍのポリエステルの織物を用いた比較例１で得られた意匠性シートは、立体的な凹凸模様が表出しなかった。また、繊度３ｄｔｅｘのＰＥＴ繊維の不織布を含む厚さ１ｍｍの銀面調人工皮革を用いた比較例１で得られた意匠性シートにも、立体的な凹凸模様が表出しなかった。
【産業上の利用可能性】
【００７６】
本発明で得られる意匠性シートは、ランニングシューズのようなスポーツシューズの甲皮材や鞄、雑貨等の軽工品、インテリア等の用途に特に好ましく用いられる。
【符号の説明】
【００７７】
１    メッシュ素材
２    繊維構造体
２ａ  繊維構造体シート
３    接着層
３ａ  熱接着性樹脂シート
５ａ  下金型
５ｂ  上金型
１０  意匠性シート
２０  積重体
ｖ    開口部
ｃ    凹部
ｄ    凸部
【図１】
0006564656.tif 000002
【図２】
0006564656.tif 000003
【図３】
0006564656.tif 000004